(57)【要約】    組成物であって、  Ａ）０．８５４〜０．８９０ｇ／ｃｃの密度および０．２〜３０ｇ／１０分のメルトインデックス（Ｉ２）を有するエチレン／アルファ−オレフィンインターポリマーと、  Ｂ）２５℃で、≦５０００ｃＳｔの粘度を有するシリコーン油と、を含み、    成分Ｂは、成分ＡおよびＢとの合計重量の重量に基づいて、１．０重量％〜５．０重量％の量で存在する、組成物。  【選択図】なし【特許請求の範囲】
【請求項１】
組成物であって、
Ａ）０．８５４〜０．８９０ｇ／ｃｃの密度および０．２〜３０ｇ／１０分のメルトインデックス（Ｉ２）を有するエチレン／アルファ−オレフィンインターポリマーと、
Ｂ）２５℃で、≦５０００ｃＳｔの粘度を有するシリコーン油と、を含み、
成分Ｂが、成分ＡおよびＢとの合計重量の重量に基づいて、１．０重量％〜５．０重量％の量で存在する、組成物。
【請求項２】
前記成分Ａのエチレン／アルファ−オレフィンインターポリマーが、０．８６０〜０．８８０ｇ／ｃｃの密度を有する、請求項１に記載の組成物。
【請求項３】
前記成分Ａのエチレン／アルファ−オレフィンインターポリマーが、０．５〜１０ｇ／１０分のメルトインデックス（Ｉ２）を有する、請求項１または２に記載の組成物。
【請求項４】
プロピレン系ポリマーをさらに含む、請求項１〜３のいずれか１項に記載の組成物。
【請求項５】
前記プロピレン系ポリマーが、１〜１２０ｇ／１０分のメルトフローレート（ＭＦＲ）を有する、請求項４に記載の組成物。
【請求項６】
前記プロピレン系ポリマーが、０．８９０ｇ／ｃｃ〜０．９１０ｇ／ｃｃの密度を有する、請求項４または請求項５に記載の組成物。
【請求項７】
前記組成物が、過酸化物硬化剤を含まない、請求項１〜６のいずれか１項に記載の組成物。
【請求項８】
前記組成物が、タルクをさらに含む、請求項１〜７のいずれか１項に記載の組成物。
【請求項９】
前記組成物が、炭化水素油を含まない、請求項１〜８のいずれか１項に記載の組成物。
【請求項１０】
前記組成物が、１００〜２５０ｋｐｓｉの屈曲弾性率（１％割線）を有する、請求項１〜９のいずれか１項に記載の組成物。
【請求項１１】
前記組成物が、１０℃で４０〜５５ｋＪ／ｍ２のアイゾット強度を有する、請求項１〜１０のいずれか１項に記載の組成物。
【請求項１２】
前記組成物が、０℃で３０〜５０ｋＪ／ｍ２のアイゾット強度を有する、請求項１〜１１のいずれか１項に記載の組成物。
【請求項１３】
前記組成物が、−２０℃で８．０〜２０ｋＪ／ｍ２のアイゾット強度を有する、請求項１〜１２のいずれか１項に記載の組成物。
【請求項１４】
前記組成物が、−１０℃で１５〜２５ｋＪ／ｍ２のアイゾット強度を有する、請求項１〜１３のいずれか１項に記載の組成物。
【請求項１５】
請求項１〜１４のいずれか１項に記載の組成物から形成される少なくとも１つの成分を含む、物品。
【発明の詳細な説明】
【技術分野】
【０００１】
関連出願の相互参照
本出願は、２０１８年８月２９日に申請された米国出願第６２／７２４，１１３号に対する優先権の利益を主張し、その全体が、参照によって本明細書に組み込まれる。
【背景技術】
【０００２】
エチレン／アルファ−オレフィンエラストマーは、数十年にわたって、ポリプロピレン、特に一般にＴＰＯ組成物と呼ばれるタルク充填ポリプロピレン組成物のための衝撃改質剤として使用されてきた。ＴＰＯ組成物は、自動車産業で広く普及しており、それらは、バンパーフェイシア、内装ドアパネル、エアバッグカバー、および多くの他の構成要素などの内装および外装自動車部品を作製するために使用されている。ＴＰＯ組成物の低温衝撃性能および溶融流動性をさらに改善するためのエラストマー組成物が求められている。現在、この目的のために、より低密度でより高いメルトインデックスエラストマーが開発されているが、そのようなエラストマーはしばしばＴＰＯの剛性を低減させ、特に高温での輸送または保管中に粘着性が増加し、ブロックまたは塊になる傾向があるため、自由流動ペレットの形態で維持するのが困難である。エチレン／アルファ−オレフィンエラストマーの自由流動ペレットの形態は、ＴＰＯ配合業者に実質的により低い処理コストを提供するため、比較的低密度で比較的低メルトインデックスのエラストマーを含有し、改善された低温衝撃性能（靭性）および溶融流動性を有する新しいＴＰＯ組成物が必要とされている。エラストマー樹脂および配合物は、以下の参考文献に記載されている：米国特許第４５３５１１３号、同第５０７８０８５号、同第５５８５４２０号、同第５６３９８１０号、同第５９０２８５４号、同第５９２５７０３号、同第６４１７２７１号、同第６１３６９３７号、同第９０２３９３５号、同第９７１４３３７、および米国公開第２００７／０２４４２３４号、同第２００８／００９３７６８号、同第２０１０／６７６４２２号。追加の参考文献には、米国特許第６０８０４８９号、同第６５６９９３１号、および同第９２４３１４０号が含まれる。
【０００３】
以前は、ＴＰＯ用途において、シリコーン系材料（特に、超高分子量ポリジメチルシロキサン（ＰＤＭＳ）マスターバッチ）を使用して、ＴＰＯ組成物の耐擦傷性を改善してきた。ただし、これらのＰＤＭＳ／シリコーンを組み込んだ配合物は、剛性と靭性とのバランスおよび溶融流動性などのＴＰＯ組成物の他の物理的特性を改善することはできない。議論されるように、低温衝撃性能（靭性）、溶融流動性、および剛性の改善されたバランスを有するＴＰＯ組成物が必要とされている。この必要性は、以下の発明によって満たされている。
【発明の概要】
【０００４】
組成物であって、
Ａ）０．８５４〜０．８９０ｇ／ｃｃの密度および０．２〜３０ｇ／１０分のメルトインデックス（Ｉ２）を有するエチレン／アルファ−オレフィンインターポリマーと、
Ｂ）２５℃で、≦５０００ｃＳｔの粘度を有するシリコーン油と、を含み、
成分Ｂは、成分ＡとＢとの合計重量の重量に基づいて、１．０重量％〜５．０重量％の量で存在する、組成物。
【発明を実施するための形態】
【０００５】
本明細書に記載されるように、ＴＰＯ用途において優れた低温衝撃性（靭性）、優れた剛性（屈曲弾性率）、および改善された溶融流動性（メルトフローレート）を提供する組成物が発見された。これらの組成物は、優れた剛性および低温靭性を有し、その一方で、メルトフローレートを実質的に増加させて、良好な加工性を維持する。
【０００６】
上で議論されるように、組成物が提供され、本組成物は、以下の
Ａ）０．８５４〜０．８９０ｇ／ｃｃ、または０．８５５ｇ／ｃｃ〜０．８８５ｇ／ｃｃ、または０．８６０ｇ／ｃｃ〜０．８８０ｇ／ｃｃ、または０．８６５ｇ／ｃｃ〜０．８７５ｇ／ｃｃ（１ｇ／ｃｃ＝１ｇ／ｃｍ３）の密度および０．２〜３０ｇ／１０分、または０．３〜２０ｇ／１０分、または０．４〜１０ｇ／１０分、または０．５〜５．０ｇ／１０分、または０．５〜２．０ｇ／１０分のメルトインデックス（Ｉ２）を有するエチレン／アルファ−オレフィンインターポリマーと、
Ｂ）２５℃で、≦５０００ｃＳｔ、または≦４０００ｃＳｔ、または≦３０００ｃＳｔ、または≦２０００ｃＳｔ、または≦１０００ｃＳｔ、または≦５００ｃＳｔの粘度を有するシリコーン油と、を含み、
成分Ｂは、成分ＡとＢとの合計重量の重量に基づいて、１．０重量％〜５．０重量％、または１．０重量％〜４．５重量％、または１．０重量％〜４．０重量％、または１．０重量％〜３．５重量％、または１．０重量％〜３．０重量％の量で存在する。
【０００７】
本発明の組成物は、本明細書に記載の２つ以上の実施形態の組み合わせを含み得る。成分Ａは、本明細書に記載の２つ以上の実施形態の組み合わせを含み得る。成分Ｂは、本明細書に記載の２つ以上の実施形態の組み合わせを含み得る。
【０００８】
本明細書に記載の一実施形態または実施形態の組み合わせにおいて、シリコーン油は、２５℃で、≧２０ｃＳｔ、または≧３０ｃＳｔ、または≧４０ｃＳｔ、または≧５０ｃＳｔ、または≧６０ｃＳｔ、または≧７０ｃＳｔ、または≧８０ｃＳｔ、または≧９０ｃＳｔ、または≧１００ｃＳｔおよび≦５０００ｃＳｔ、または≦４５００ｃＳｔ、または≦４０００ｃＳｔ、または≦３５００ｃＳｔ、または≦３０００ｃＳｔ、または≦２５００ｃＳｔ、または≦２０００ｃＳｔの粘度を有する。
【０００９】
本明細書に記載の一実施形態または実施形態の組み合わせにおいて、シリコーン油は、２５℃で５０〜５０００ｃＳｔ、または２５℃で６０〜４０００ｃＳｔ、２５℃で７０〜３０００ｃＳｔ、または２５℃で８０〜２０００ｃＳｔ、または２５℃で９０〜１０００ｃＳｔ、または２５℃で１００〜５００ｃＳｔの粘度を有する。
【００１０】
本明細書に記載の一実施形態または実施形態の組み合わせにおいて、成分Ｂに対する成分Ａの重量比は、１９〜９９、または２４〜７６、または２７〜６２、または３２〜４９である。
【００１１】
本明細書に記載の一実施形態または実施形態の組み合わせにおいて、成分Ａのエチレン／アルファ−オレフィンインターポリマーは、ペレットの形態である。
【００１２】
本明細書に記載の一実施形態または実施形態の組み合わせにおいて、成分Ａのエチレン／アルファ−オレフィンインターポリマーは、エチレン／アルファ−オレフィン／コポリマーである。さらなる実施形態において、アルファ−オレフィンは、Ｃ３〜Ｃ２０アルファ−オレフィンであり、さらにＣ３〜Ｃ１０アルファ−オレフィンである。
【００１３】
本明細書に記載の一実施形態または実施形態の組み合わせにおいて、成分Ａのエチレン／アルファ−オレフィンインターポリマーはエチレン／アルファ−オレフィン／ジエンインターポリマー、さらにＥＰＤＭであり、さらにジエンはＥＮＢである。
【００１４】
本明細書に記載の一実施形態または実施形態の組み合わせにおいて、成分Ａのエチレン／アルファ−オレフィンインターポリマーはエチレン／アルファ−オレフィン／ジエンインターポリマー、さらにＥＰＤＭであり、さらにジエンはＥＮＢである。本明細書に記載の一実施形態または実施形態の組み合わせにおいて、エチレン／アルファ−オレフィン／ジエンインターポリマーは、本明細書に記載されるように、１３Ｃ  ＮＭＲ（プロピレンの立体規則性マーカー）によって決定される場合、≧３．０％、または≧４．０％、または≧５．０％、または≧６．０％、または≧７．０％、または≧８．０％、または≧９．０％、または≧１０％、または≧１１％、または≧１２％、または≧１３％、または≧１４％、または≧１５％、または≧１６％、または≧１７％、または≧１８％、または≧１９％、または≧２０％の「ピーク面積％（２１．３〜２２．０ｐｐｍ）」を有する。本明細書に記載の一実施形態または実施形態の組み合わせにおいて、エチレン／アルファ−オレフィン／ジエンインターポリマーは、本明細書に記載されるように、１３Ｃ  ＮＭＲによって決定される場合、≦４０％、または≦３５％、または≦３０％の「ピーク面積％（２１．３ｐｐｍ〜２２．０ｐｐｍ）」を有する。
【００１５】
本明細書に記載の一実施形態または実施形態の組み合わせにおいて、成分Ａは、≧０．８９０、または≧０．８８８、または≧０．８８６、または≧０．８８４、または≧０．８８２、または≧０．８８０、または≧０．８７８、または≧０．８７６、または≧０．８７４ｇ／ｃｃの密度を有する。本明細書に記載の一実施形態または実施形態の組み合わせにおいて、成分Ａの少なくとも１つのエチレン／アルファ−オレフィンインターポリマーは、≧０．８５４ｇ／ｃｃ、または≧０．８６２、または≧０．８６４ｇ／ｃｃ、または≧０．８６６、または≧０．８６８ｇ／ｃｃ（１ｃｃ＝１ｃｍ３）の密度を有する。
【００１６】
本明細書に記載の一実施形態または実施形態の組み合わせにおいて、成分Ａのエチレン／アルファ−オレフィンインターポリマーは、０．８５４〜０．９００ｇ／ｃｃ、または０．８６２ｇ／ｃｃ〜０．８９０ｇ／ｃｃ、または０．８６５ｇ／ｃｃ〜０．８９０ｇ／ｃｃ、または０．８６５ｇ／ｃｃ〜０．８８５ｇ／ｃｃ、または０．８６５ｇ／ｃｃ〜０．８７５ｇ／ｃｃ（１ｇ／ｃｃ＝１ｇ／ｃｍ３）の密度を有する。
【００１７】
本明細書に記載の一実施形態または実施形態の組み合わせにおいて、成分Ａのエチレン／アルファ−オレフィンインターポリマーは、０．２〜３０ｇ／１０分、または０．３〜２０ｇ／１０分、または０．４〜１０ｇ／１０分、または０．５〜２．０ｇ／１０分のメルトインデックス（Ｉ２）を有する。
【００１８】
本明細書に記載の実施形態または実施形態の組み合わせにおいて、成分Ａは、≧１０，０００、または≧２０，０００、または≧３０，０００、または≧４０，０００、または≧４５，０００ｇ／ｍｏｌの数平均分子量（Ｍｎ（変換））を有する。本明細書に記載の実施形態または実施形態の組み合わせにおいて、成分Ａの少なくとも１つのエチレン／−アルファ−オレフィンインターポリマーは、≦１５０，０００、または≦１２０，０００、または≦１００，０００、または≦９０，０００、または≦８０，０００ｇ／ｍｏｌの数平均分子量（Ｍｎ）を有する。
【００１９】
本明細書に記載の実施形態または実施形態の組み合わせにおいて、成分Ａは、≧８０，０００、または≧８５，０００、または≧９０，０００、または≧９５，０００、または≧１００，０００ｇ／ｍｏｌの重量平均分子量（Ｍｗ（変換））を有する。本明細書に記載の実施形態または実施形態の組み合わせにおいて、成分Ａの少なくとも１つのエチレン／−アルファ−オレフィンインターポリマーは、≦３００，０００、または≦２５０，０００、または≦２００，０００、または≦１５０，０００ｇ／ｍｏｌの重量平均分子量（Ｍｗ）を有する。
【００２０】
本明細書に記載の実施形態または実施形態の組み合わせにおいて、成分Ａは、≧１．２、または≧１．５、または≧１．８、または≧２．０、または≧２．２、または≧２．５の分子量分布（Ｍｗ（変換）／Ｍｎ（変換））を有する。本明細書に記載の実施形態または実施形態の組み合わせにおいて、成分Ａは、≦３．５、または≦３．２、≦３．０、または≦２．８の分子量分布（Ｍｗ（変換）／Ｍｎ（変換））を有する。
【００２１】
本明細書に記載の一実施形態または実施形態の組み合わせにおいて、成分Ａは、≦３０、または≦２５、または≦２０、または≦１５、または≦１２、および＞０、または≧１．０、または≧３．０、または≧５．０、または≧８．０のタンデルタ（０．１ラジアン／秒、１９０℃）値を有する。
【００２２】
本明細書に記載の一実施形態または実施形態の組み合わせにおいて、成分Ａは、≧１０００、または≧２０００、または≧４０００、または≧６０００、または≧８０００の粘度（Ｖ０．１ラジアン／秒、１９０℃）を有する。本明細書に記載の実施形態または実施形態の組み合わせにおいて、成分Ａは、≦１００，０００、または≦９０，０００、または≦８０，０００、または≦７０，０００、または≦６０，０００、または≦５０，０００、または≦４０，０００、または≦３０，０００、または≦２０，０００、または≦１０，０００の粘度（Ｖ０．１ラジアン／秒、１９０℃）を有する。
【００２３】
本明細書に記載の一実施形態または実施形態の組み合わせにおいて、成分Ａは、１．０〜３０、または２．０〜２０、または３．０〜１５、または４．０〜１０の粘度比（Ｖ０．１ラジアン／秒、１９０℃／Ｖ１００ラジアン／秒、１９０℃）を有する。
【００２４】
本明細書に記載の一実施形態または実施形態の組み合わせにおいて、本組成物は、本組成物の重量に基づいて、≧１０重量％、または≧１２重量％、または≧１４重量％、または≧１６重量％、または≧１８重量％、または≧２０重量％の成分Ａと成分Ｂとの合計を含む。
【００２５】
本明細書に記載の一実施形態または実施形態の組み合わせにおいて、本組成物は、本組成物の重量に基づいて、≦５０重量％、または≦４５重量％、または≦４０重量％、または≦３５重量％、または≦３０重量％、または≦２５重量％の成分Ａと成分Ｂとの合計を含む。
【００２６】
本明細書に記載の一実施形態または実施形態の組み合わせにおいて、本組成物は、プロピレン系ポリマーをさらに含む。
【００２７】
本明細書に記載の一実施形態または実施形態の組み合わせにおいて、プロピレン系ポリマーは、１．０〜１２０ｇ／１０分、または２．０〜１００ｇ／１０分、または５．０〜８０ｇ／１０分、または１０〜６０ｇ／１０分、または２５〜５０ｇ／１０分、または３０〜４０ｇ／１０分のメルトフローレート（ＭＦＲ）を有する。
【００２８】
本明細書に記載の一実施形態または実施形態の組み合わせにおいて、プロピレン系ポリマーは、０．８５０〜１．００ｇ／ｃｃ、または０．８６０〜０．９８０ｇ／ｃｃ、または０．８７０〜０．９７０ｇ／ｃｃ、または０．８８０〜０．９６０ｇ／ｃｃ（１ｃｃ＝１ｃｍ３）の密度を有する。
【００２９】
本明細書に記載の一実施形態または実施形態の組み合わせにおいて、プロピレン系ポリマーは、０．８８５〜０．９１５ｇ／ｃｃ、または０．８９０〜０．９１０ｇ／ｃｃ、または０．８９５〜０．９０５ｇ／ｃｃの密度を有する。
【００３０】
本明細書に記載の一実施形態または実施形態の組み合わせにおいて、プロピレン系ポリマーは、１．０〜５０、または２．０〜３０、または３．０〜１５、または３．０〜１０、または３．０〜５．０のＭＷＤを有する。
【００３１】
本明細書に記載の一実施形態または実施形態の組み合わせにおいて、プロピレン系ポリマーは、ポリプロピレンホモポリマーである。
【００３２】
本明細書に記載の一実施形態または実施形態の組み合わせにおいて、プロピレン系ポリマーは、インパクトコポリマーポリプロピレンである。
【００３３】
本明細書に記載の一実施形態または実施形態の組み合わせにおいて、プロピレン系ポリマーは、以下に記載のキシレン抽出法によって決定されたプロピレン系ポリマーの総重量に基づいて、５〜２０重量％、または８〜１８重量％、または１０〜１５重量％の分散エチレン−プロピレンまたはプロピレン−エチレンゴム相を含むインパクトコポリマーポリプロピレンである。
【００３４】
本明細書に記載の一実施形態または実施形態の組み合わせにおいて、プロピレン系ポリマーは、プロピレン／アルファ−オレフィンインターポリマーであり、さらにプロピレン／アルファ−オレフィンコポリマーである。
【００３５】
本明細書に記載の一実施形態または実施形態の組み合わせにおいて、プロピレン系ポリマーは、プロピレン／エチレンインターポリマーであり、さらにプロピレン／エチレンコポリマーである。
【００３６】
本明細書に記載の一実施形態または実施形態の組み合わせにおいて、プロピレン系ポリマーは、本組成物の重量に基づいて、≧５０重量％、または≧５５重量％、または≧６０重量％の量で存在する。
【００３７】
本明細書に記載の一実施形態または実施形態の組み合わせにおいて、プロピレン系ポリマーは、本組成物の重量に基づいて、≦９０重量％、または≦８５重量％、または≦７０重量％の量で存在する。
【００３８】
本明細書に記載の一実施形態または実施形態の組み合わせにおいて、本組成物は、本組成物の重量に基づいて、≧７０重量％、または≧７５重量％、または≧８０重量％、または≧８５重量％の成分Ａ、成分Ｂ、およびプロピレン系ポリマーの合計を含む。
【００３９】
本明細書に記載の一実施形態または実施形態の組み合わせにおいて、本組成物は、本組成物の重量に基づいて、≦９８重量％、または≦９５重量％、または≦９０重量％の成分Ａ、成分Ｂ、およびプロピレン系ポリマーの合計を含む。
【００４０】
本明細書に記載の一実施形態または実施形態の組み合わせにおいて、成分Ａは、本組成物の重量に基づいて、１２重量％〜５０重量％、または１４重量％〜４０重量％、または１６重量％〜３０重量％、または１８重量％〜２５重量％の量で存在する。
【００４１】
本明細書に記載の一実施形態または実施形態の組み合わせにおいて、成分Ａに対するプロピレン系ポリマーの重量比は、１．０〜５．０、または１．５〜５．０、または２．０〜５．０、または２．５〜５．０である。
【００４２】
本明細書に記載の一実施形態または実施形態の組み合わせにおいて、成分Ａに対するプロピレン系ポリマーの重量比は、１．０〜５．０、または１．２〜４．５、または１．４〜４．０、または１．６〜３．５である。
【００４３】
本明細書に記載の一実施形態または実施形態の組み合わせにおいて、本組成物は、本組成物の重量に基づいて、≦０．１００重量％、または≦０．０５０重量％、または≦０．０２０重量％、または≦０．０１０重量％、または≦０．０５０重量％、または≦０．０２０重量％、または≦０．０１０重量％、または≦０．００５重量％の硬化剤をさらに含む。本明細書に記載の一実施形態または実施形態の組み合わせにおいて、本組成物は硬化剤を含まない。例示的な硬化剤には、元素硫黄、４，４’−ジチオジモルホリン、チウラムジ−およびポリスルフィド、アルキルフェノールジスルフィド、ならびに２−モルホリノ−ジチオベンゾチアゾールなどの硫黄含有化合物；過酸化ジ−ｔｅｒｔブチル、過酸化ｔｅｒｔブチルクミル、過酸化ジクミル、２，５−ジメチル−２，５−ジ−（ｔｅｒｔブチルペルオキシ）ヘキサン、ジ−（ｔｅｒｔブチルペルオキシイソプロピル）ベンゼン、ｔｅｒｔブチルペルオキシベンゾエート、および１，１−ジ−（ｔｅｒｔブチルペルオキシ）−３，３，５−トリメチルシクロヘキサンなどの過酸化物；アゾ化合物；ビニルトリ−エトキシシランまたはビニルトリ−メトキシシランなどのシラン；ｐ−キノン−ジオキシムおよびｐ，ｐ’−ジベンゾイルキノン−ジオキシムなどのジニトロソ化合物；ヒドロキシメチル官能基またはハロメチル官能基を含有するフェノール−ホルムアルデヒド樹脂が含まれる。
【００４４】
本明細書に記載の一実施形態または実施形態の組み合わせにおいて、本組成物は、本組成物の重量に基づいて、≦０．１００重量％、または≦０．０５０重量％、または≦０．０２０重量％、または≦０．０１０重量％、または≦０．０５０重量％、または≦０．０２０重量％、または≦０．０１０重量％、または≦０．００５重量％の過酸化物硬化剤をさらに含む。さらなる実施形態において、本組成物は、過酸化物硬化剤を含まない。
【００４５】
本明細書に記載の一実施形態または実施形態の組み合わせにおいて、本組成物は、本組成物の重量に基づいて、≧０．１重量％、または≧０．２重量％、または≧０．５重量％、または≧１．０重量％、または≧２．０重量％、または≧３．０重量％、または≧４．０重量％、または≧５．０重量％、または≧０．６重量％、または≧７．０重量％、または≧８．０重量％、または≧９．０重量％、または≧１０重量％の鉱物充填剤（例えば、タルク）をさらに含む。本明細書に記載の一実施形態または実施形態の組み合わせにおいて、本組成物は、本組成物の重量に基づいて、≦４０重量％、または≦３５重量％、または≦３０重量％、または≦２５重量％、または≦２０重量％の鉱物充填剤（例えば、タルク）をさらに含む。
【００４６】
本明細書に記載の一実施形態または実施形態の組み合わせにおいて、本組成物は、本組成物の重量に基づいて、５重量％〜３０重量％、または１０重量％〜２５重量％のタルクなどの充填剤を含む。他の充填剤には、炭酸カルシウム、粘土、カーボンブラック、シリカ、二酸化チタン、珪藻土の充填剤を含む。
【００４７】
本明細書に記載の一実施形態または実施形態の組み合わせにおいて、成分Ａに対する充填剤の重量比は、０．８０〜１．２０、または０．８５〜１．１５、または０．９０〜１．１０、または０．９５〜１０５である。さらなる実施形態において、充填剤は、タルク、炭酸カルシウム、粘土、カーボンブラック、シリカ、二酸化ケイ素、または珪藻土、さらにタルク、炭酸カルシウム、カーボンブラック、シリカ、または二酸化チタン、さらにタルク、カーボンブラック、またはシリカから選択される。一実施形態において、充填剤は、タルクである。
【００４８】
本明細書に記載の一実施形態または実施形態の組み合わせにおいて、本組成物は、カーボンブラックを含む。さらなる実施形態において、カーボンブラックは、本組成物の重量に基づいて、５．０〜５０重量％の量で存在する。
【００４９】
本明細書に記載の一実施形態または実施形態の組み合わせにおいて、本組成物は、１００〜２５０ｋｐｓｉ、または１２０〜２５０ｋｐｓｉ、または１４０〜２５０ｋｐｓｉ、または１６０〜２５０ｋｐｓｉ、または１８０〜２５０ｋｐｓｉの屈曲弾性率（１％割線）を有する。
【００５０】
本明細書に記載の一実施形態または実施形態の組み合わせにおいて、本組成物は、１０℃で４０〜６０ｋＪ／ｍ２、または４０〜５５ｋＪ／ｍ２のアイゾット強度を有する。
【００５１】
本明細書に記載の一実施形態または実施形態の組み合わせにおいて、本組成物は、０℃で３０〜５０ｋＪ／ｍ２のアイゾット強度を有する。
【００５２】
本明細書に記載の一実施形態または実施形態の組み合わせにおいて、本組成物は、−１０℃で１５〜２５ｋＪ／ｍ２のアイゾット強度を有する。
【００５３】
本明細書に記載の一実施形態または実施形態の組み合わせにおいて、本組成物は、−２０℃で８．０〜２０ｋＪ／ｍ２のアイゾット強度を有する。
【００５４】
本明細書に記載の一実施形態または実施形態の組み合わせにおいて、本組成物は、１０〜２０ｇ／１０分、または１２〜１８ｇ／１０分のメルトフローレート（ＭＦＲ）を有する。
【００５５】
本明細書に記載の一実施形態または実施形態の組み合わせにおいて、本組成物は、本組成物の重量に基づいて、≧０．１重量％、または≧０．２重量％、または≧０．５重量％の１つ以上の抗酸化剤をさらに含む。本明細書に記載の一実施形態または実施形態の組み合わせにおいて、本組成物は、本組成物の重量に基づいて、≦２．０重量％、または≦１．５重量％、または≦１．０重量％の１つ以上の抗酸化剤をさらに含む。
【００５６】
本明細書に記載の一実施形態または実施形態の組み合わせにおいて、本組成物は、≦１．００重量％、または≦０．５０重量％、または≦０．１０重量％、または≦０．０５重量％の炭化水素油を含む。さらなる実施形態において、本組成物は、炭化水素油を含まない。
【００５７】
本明細書に記載の一実施形態または実施形態の組み合わせにおいて、本組成物は、≦１．００重量％、または≦０．５０重量％、または≦０．１０重量％、または≦０．０５重量％のスチレン系ポリマー（ポリマーの重量に基づいて、過半量の重合スチレンを含む）を含む。さらなる実施形態において、本組成物は、スチレン系ポリマーを含まない。本明細書に記載の一実施形態または実施形態の組み合わせにおいて、本組成物は、≦１．００重量％、または≦０．５０重量％、または≦０．１０重量％、または≦０．０５重量％のスチレンブロックコポリマーゴムを含む。さらなる実施形態において、本組成物は、スチレンブロックコポリマーゴムを含まない。本明細書に記載の一実施形態または実施形態の組み合わせにおいて、本組成物は、≦１．００重量％、または≦０．５０重量％、または≦０．１０重量％、または≦０．０５重量％のスチレン−ブタジエンゴムを含む。さらなる実施形態において、本組成物は、スチレン−ブタジエンゴムを含まない。
【００５８】
本明細書に記載の一実施形態または実施形態の組み合わせにおいて、本組成物は、≦１．００重量％、または≦０．５０重量％、または≦０．１０重量％、または≦０．０５重量％のポリブタジエンを含む。さらなる実施形態において、本組成物は、ポリブタジエンを含まない。
【００５９】
本明細書に記載の一実施形態または実施形態の組み合わせにおいて、本組成物は、≦１．００重量％、または≦０．５０重量％、または≦０．１０重量％、または≦０．０５重量％のポリイソプレンを含む。さらなる実施形態において、本組成物は、ポリイソプレンを含まない。
【００６０】
本明細書に記載の一実施形態または実施形態の組み合わせにおいて、本組成物は、≦１．００重量％、または≦０．５０重量％、または≦０．１０重量％、または≦０．０５重量％のフルオロ基を含むポリマーを含む。さらなる実施形態において、本組成物は、フルオロ基を含むポリマーを含まない。
【００６１】
本明細書に記載の一実施形態または実施形態の組み合わせにおいて、本組成物は、≦１．００重量％、または≦０．５０重量％、または≦０．１０重量％、または≦０．０５重量％のペルフルオロアルキル化合物（少なくとも１つのペルフルオロアルキル基を含む化合物）を含む。さらなる実施形態において、本組成物は、ペルフルオロアルキル化合物を含まない。
【００６２】
本明細書に記載の一実施形態または実施形態の組み合わせの組成物から形成された少なくとも１つの成分を含む物品も提供される。
【００６３】
本明細書に記載の一実施形態または実施形態の組み合わせにおいて、物品は、以下、射出成形部品、発泡体、自動車部品、建築および建設材料、建築および建設材料、ならびに靴の構成要素からなる群から選択される。本明細書に記載の一実施形態または実施形態の組み合わせにおいて、物品は、以下のバンパーフェイシア、ドアトリム、計器盤、エアバッグカバー、およびフェンダーからなる群から選択される。本発明の物品は、本明細書に記載の２つ以上の実施形態の組み合わせを含み得る。
【００６４】
添加剤および用途
本組成物は、とりわけ充填剤、抗酸化剤、難燃剤、発泡剤、着色剤または色素、および熱可塑性ポリマーなどの１つ以上の添加剤を含み得る。さらなる添加剤は、充填剤、難燃剤、着色剤または色素、熱可塑性ポリマー、およびそれらの組み合わせを含むが、これらに限定されない。このような添加剤は、それらの所望の効果を達成するために所望の量で用いられ得る。好適な充填剤は、粘土、タルク、またはカーボンブラックを含むが、これらに限定されない。本明細書に記載の一実施形態または実施形態の組み合わせにおいて、本組成物は、少なくとも１つの抗酸化剤をさらに含む。例示的な抗酸化剤は、ペルオキシおよびアルコキシラジカルトラップ（アミンおよびヒンダードフェノール）、ヒドロペルオキシド分解剤、および相乗剤を含むが、これらに限定されない。
【００６５】
本明細書に記載の一実施形態または実施形態の組み合わせにおいて、本組成物は、熱可塑性ポリマーをさらに含む。例示的なポリマーは、プロピレン系ポリマー、エチレン系ポリマー、およびオレフィンマルチブロックインターポリマーを含むが、これらに限定されない。好適なエチレン系ポリマーには、高密度ポリエチレン（ＨＤＰＥ）、直鎖状低密度ポリエチレン（ＬＬＤＰＥ）、超低密度ポリエチレン（ＶＬＤＰＥ）、超低密度ポリエチレン（ＵＬＤＰＥ）、均質に分岐した直鎖状エチレンポリマー、および均質に分岐した実質的直鎖状エチレンポリマー（つまり、均質に分岐した長鎖分岐状エチレンポリマーである）が含まれるが、これらに限定されない。
【００６６】
本発明の組成物は、様々な物品、またはそれらの構成要素部品もしくは部分を調製するために使用され得る。本発明の組成物は、いくつもの従来のプロセスおよび装置のうちのいずれか１つによって製造の完成物品に変換され得る。例示的なプロセスには、射出成形、押出成形、カレンダー加工、圧縮成形、および他の典型的な熱硬化性材料形成プロセスが含まれるが、これらに限定されない。物品には、シート、発泡体、成形品、および押出部品が含まれるが、これらに限定されない。追加の物品には、自動車部品、バンパーフェイシア、計器盤、ドアトリム、エアバッグカバー、フェンダー、テールゲートおよびリフトゲート、コンピューター部品、建築材料、ならびに履物構成要素が含まれる。当業者であれば、このリストを容易に増補することができる。本組成物は、自動車の射出成形部品での使用に特に好適である。
【００６７】
定義
相反して、文脈から暗示的に、または当該技術分野において慣習的あると記載されない限り、全ての部およびパーセントは重量に基づくものであり、全ての試験方法は本開示の出願日現在のものである。本明細書で使用される場合、「組成物」という用語および同様の用語は、組成物を含む２つ以上の材料の混合物またはブレンド、同様に組成物の材料から形成された反応生成物および分解生成物を意味する。
【００６８】
「含む（ｃｏｍｐｒｉｓｉｎｇ）」、「含む（ｉｎｃｌｕｄｉｎｇ）」、「有する（ｈａｖｉｎｇ）」という移行句（または用語）、およびそれらの派生語は、同じものが具体的に開示されているかどうかに関わらず、任意の追加の構成要素、ステップ、または手順の存在を除外すように意図されない。いかなる疑義をも回避するために、「含む」という用語の使用を通じて主張される全ての組成物は、相反して記載されない限り、ポリマーであるか、または他のものであるかに関わらず、任意の追加の添加剤、アジュバント、または化合物を含むことができる。対照的に、「から本質的になる（ｃｏｎｓｉｓｔｉｎｇ  ｅｓｓｅｎｔｉａｌｌｙ  ｏｆ）」という用語は、操作性に必須ではないものを除いて、任意の後続の記載の範囲から、任意の他の構成要素、ステップ、または手順を除外する。「からなる」という用語は、具体的に描写または列挙されていない任意の構成要素、ステップ、または手順を除外する。
【００６９】
本明細書で使用される場合、「ポリマー」という用語は、同じ種類のものか、または異なる種類のものかに関わらず、モノマーを重合することによって調製されるポリマー化合物を指す。したがって、ポリマーという一般的な用語は、ホモポリマーという用語（微量の不純物がポリマー構造に組み込まれ得るという理解と共に、１種類のモノマーのみから調製されたポリマーを指すために用いられる）、および以下で定義されるインターポリマーという用語を包含する。触媒残渣などの微量または不純物は、ポリマー中および／またはポリマー内に取り込まれ得る。
【００７０】
本明細書で使用される場合、「インターポリマー」という用語は、少なくとも２つの異なる種類のモノマーの重合によって調製されるポリマーを指す。したがって、インターポリマーという一般的な用語は、コポリマー（２つの異なる種類のモノマーから調製されたポリマーを指すために用いられる）、および３つ以上の異なる種類のモノマー（例えば、ターポリマー（３つの異なるモノマーの種類）およびテトラポリマー（４つの異なるモノマーの種類））から調製されたポリマーを含む。
【００７１】
本明細書で使用される場合、「エチレン／α−オレフィンインターポリマー」および同様の用語は、重合形態で、エチレンおよびα−オレフィンを含むポリマーを指す。一実施形態において、「エチレン／α−オレフィンインターポリマー」は、過半重量パーセントのエチレンを含む（インターポリマーの重量に基づく）。
【００７２】
本明細書で使用される場合、「エチレン／α−オレフィン／ジエンインターポリマー」および同様の用語は、重合形態で、エチレン、α−オレフィン、およびジエン（例えば、非共役ジエン）を含むポリマーを指す。一実施形態において、「エチレン／α−オレフィン／ジエンインターポリマー」は、過半重量パーセントのエチレンを含む（インターポリマーの重量に基づく）。
【００７３】
本明細書で使用される場合、「エチレン／α−オレフィンコポリマー」という用語および同様の用語は、重合形態で、コポリマーの重量に基づいて、５０重量％または大部分のエチレンと、唯一のモノマー型としてα−オレフィンとを含むコポリマーを指す。
【００７４】
本明細書で使用される場合、「エチレン系ポリマー」という用語および同様の用語は、重合形態で、５０重量％または過半重量パーセントのエチレンモノマー（ポリマーの重量に基づく）を含み、任意選択で、１つ以上のコモノマーを含み得る）ポリマーを指す。
【００７５】
本明細書で使用される場合、「プロピレン系ポリマー」とういう用語および同様の用語は、重合形態で、過半重量パーセントのプロピレンモノマー（ポリマーの重量に基づく）を含み、任意選択で、１つ以上のコモノマーを含み得る）ポリマーを指す。
【００７６】
本明細書で使用される場合、「プロピレン／アルファ−オレフィンインターポリマー」という用語および同様の用語は、重合形態で、過半重量パーセントのプロピレンモノマー（ポリマーの重量に基づく）と、アルファ−オレフィンとを含むポリマーを指す。
【００７７】
本明細書で使用される場合、「プロピレン／α−オレフィンコポリマー」という用語および同様の用語は、重合形態で、コポリマーの重量に基づいて大部分のプロピレンと、唯一のモノマー型としてα−オレフィンとを含むコポリマーを指す。
【００７８】
本明細書で使用される場合、「プロピレン／エチレンインターポリマー」という用語および同様の用語は、重合形態で、過半重量パーセントのプロピレンモノマー（ポリマーの重量に基づく）と、エチレンとを含むポリマーを指す。
【００７９】
本明細書で使用される場合、「プロピレン／エチレンコポリマー」という用語および同様の用語は、重合形態で、コポリマーの重量に基づいて大部分のプロピレンと、唯一のモノマー型としてエチレンとを含むコポリマーを指す。
【００８０】
当技術分野で知られているように、「炭化水素」は、炭素原子および水素原子のみを含有する。
本開示の実施形態は、限定されないが、以下のものを含む：
１．組成物であって、
Ａ）０．８５４〜０．８９０ｇ／ｃｃの密度および０．２〜３０ｇ／１０分のメルトインデックス（Ｉ２）を有するエチレン／アルファ−オレフィンインターポリマーと、
Ｂ）２５℃で、≦５０００ｃＳｔの粘度を有するシリコーン油と、を含み、
成分Ｂが、成分ＡとＢとの合計重量の重量に基づいて、１．０重量％〜５．０重量％の量で存在する、組成物。
２．前記成分Ａのエチレン／アルファ−オレフィンインターポリマーが、ペレットの形態である、実施形態１に記載の組成物。
３．前記成分Ａのエチレン／アルファ−オレフィンインターポリマーが、エチレン／アルファ−オレフィンコポリマーである、実施形態１または実施形態２に記載の組成物。
４．前記アルファ−オレフィンが、Ｃ３〜Ｃ２０アルファ−オレフィンである、実施形態３に記載の組成物。
５．前記成分Ａのエチレン／アルファ−オレフィンインターポリマーが、エチレン／アルファ−オレフィン／ジエンインターポリマーである、実施形態１または実施形態２に記載の組成物。
６．前記成分Ａのエチレン／アルファ−オレフィンインターポリマーが、０．８６０〜０．８８０ｇ／ｃｃの密度を有する、先行実施形態のいずれか１つに記載の組成物。
７．前記成分Ａのエチレン／アルファ−オレフィンインターポリマーが、０．５〜１０ｇ／１０分のメルトインデックス（Ｉ２）を有する、先行実施形態のいずれか１つに記載の組成物。
８．前記組成物が、成分Ａと成分Ｂとの合計重量に基づいて、≧９０重量％の成分Ａを含む、先行実施形態のいずれか１つに記載の組成物。
９．前記組成物が、前記組成物の合計重量に基づいて、≧１０重量％の成分Ａと成分Ｂとの合計を含む、先行実施形態のいずれか１つに記載の組成物。
１０．プロピレン系ポリマーをさらに含む、先行実施形態のいずれか１つに記載の組成物。
１１．前記プロピレン系ポリマーが、１〜１２０ｇ／１０分のメルトフローレート（ＭＦＲ）を有する、実施形態１０に記載の組成物。
１２．前記プロピレン系ポリマーが、０．８９０ｇ／ｃｃ〜０．９１０ｇ／ｃｃの密度を有する、実施形態１０または実施形態１１に記載の組成物。
１３．前記プロピレン系ポリマーが、２．０〜３０のＭＷＤを有する、実施形態１０〜１２のいずれか１つに記載の組成物。
１４．前記プロピレン系ポリマーが、ポリプロピレンホモポリマーまたはインパクトコポリマーポリプロピレンである、実施形態１０〜１３のいずれか１つに記載の組成物。
１５．前記プロピレン系ポリマーが、前記組成物の重量に基づいて、≧５０重量％の量で存在する、実施形態１０〜１４のいずれか１つに記載の組成物。
１６．前記組成物が、前記組成物の重量に基づいて、≧７０重量％の前記成分Ａ、成分Ｂ、およびプロピレン系ポリマーの合計を含む、実施形態１０〜１５のいずれか１つに記載の組成物。
１７．成分Ａに対する前記プロピレン系ポリマーの重量比が１．０〜５．０である、実施形態１０〜１６のいずれか１つに記載の組成物。
１８．前記組成物が、過酸化物硬化剤を含まない、先行実施形態のいずれか１つに記載の組成物。
１９．前記組成物が、タルクをさらに含む、先行実施形態のいずれか１つに記載の組成物。
２０．前記タルクが、前記組成物の重量に基づいて、５．０重量％〜３５重量％の量で存在する、実施形態１９に記載の組成物。
２１．前記組成物が、炭化水素油を含まない、先行実施形態のいずれか１つに記載の組成物。
２２．前記組成物が、１００〜２５０ｋｐｓｉの屈曲弾性率（１％割線）を有する、先行実施形態のいずれか１つに記載の組成物。
２３．前記組成物が、１０℃で４０〜５５ｋＪ／ｍ２のアイゾット強度を有する、先行実施形態のいずれか１つに記載の組成物。
２４．前記組成物が、０℃で３０〜５０ｋＪ／ｍ２のアイゾット強度を有する、先行実施形態のいずれか１つに記載の組成物。
２５．前記組成物が、−２０℃で８．０〜２０ｋＪ／ｍ２のアイゾット強度を有する、先行実施形態のいずれか１つに記載の組成物。
２６．前記組成物が、−１０℃で１５〜２５ｋＪ／ｍ２のアイゾット強度を有する、先行実施形態のいずれか１つに記載の組成物。
２７．前記組成物が、１０〜２０ｇ／１０分のメルトフローレート（ＭＦＲ）を有する、先行実施形態のいずれか１つに記載の組成物。
２８．先行実施形態のいずれか１つに記載の組成物から形成される少なくとも１つの成分を含む、物品。
【００８１】
試験方法
密度
ポリマー密度を、ＡＳＴＭ  Ｄ−７９２に従って測定した。
【００８２】
メルトインデックス
エチレン系ポリマーのメルトインデックス（Ｉ２）をＡＳＴＭ  Ｄ−１２３８、条件１９０℃／２．１６ｋｇに従って測定する。エチレン系ポリマーのメルトインデックス（Ｉ５）をＡＳＴＭ  Ｄ−１２３８、条件１９０℃／５．０ｋｇに従って測定する。エチレン系ポリマーのメルトインデックス（Ｉ１０）をＡＳＴＭ  Ｄ−１２３８、条件１９０℃／１０．０ｋｇに従って測定する。エチレン系ポリマーの高負荷メルトインデックス（Ｉ２１）をＡＳＴＭ  Ｄ−１２３８、条件１９０℃／２１．０ｋｇに従って測定する。プロピレン系ポリマーに関して、メルトフローレート（ＭＦＲ）をＡＳＴＭＤ−１２３８、条件２３０℃／２．１６ｋｇに従って測定する。
【００８３】
キシレン抽出
現在の方法は、わずかな変更を加えたＡＳＴＭキシレン抽出アプローチに基づいて確立されている。特に、４±０．３ｇのポリマーを秤量し（Ｍの重量は０．０００１ｇに近い単位で記録される）、２００ｍｌの阻害されたｏ−キシレン溶媒を有する還流フラスコに添加する。溶媒を沸騰するまで加熱し、セットアップで還流を開始する。還流をさらに３０分間維持し、次に室温まで空冷する。その後、フラスコを２５℃の水浴に４５分間入れ、次に１００ｍｌの濾過した溶液を目盛り付きシリンダーで測定する。次に、１００ｍｌの濾液をアルミニウムパンに移した。アルミパン（Ｍ１）の重量は、１５０℃で最低２時間パンを加熱して、水分を取り除き、デシケーターで室温まで冷却した後、０．０００１ｇに近い単位で注意深く測定する必要がある。アルミパンの溶媒を蒸発させるために、パンをホットプレート上で穏やかに加熱する。溶媒が完全に蒸発した後、次にパンを１００±５℃の真空オーブンに約２時間入れる。その後、パンを室温までデシケーター中で冷却した後に、再びアルミニウムパンを秤量して、０．０００１ｇに近い単位までＭ２の重量を得る。次に、抽出材料の重量分率を次の式で計算する：ｆ＝２×（Ｍ２−Ｍ１）／Ｍ。
【００８４】
示差走査熱量測定（ＤＳＣ）
示差走査熱量測定（ＤＳＣ）は、エチレン系（ＰＥ）試料およびプロピレン系（ＰＰ）試料の結晶化度を測定するために使用される。約「５〜８ｍｇ」のフィルム試料を秤量し、ＤＳＣパンに入れる。蓋は、密閉された雰囲気を確保するために皿に圧着される。試料皿を、ＤＳＣセル中に入れ、次いで、約１０℃／分の速度で、ＰＥについて１８０℃（ＰＰについて２３０℃）の温度まで加熱した。試料は、この温度で３分間保持される。次いで、試料を１０℃／分の速度でＰＥに対しては−６０℃（ＰＰに対しては−４０℃）に冷却し、その温度で３分間等温に保持する。次に、試料は、完全に溶融するまで１０℃／分の速度で加熱される（第２の加熱）。結晶化度パーセントは、第２の熱曲線から決定された融解熱（Ｈｆ）をＰＥに関して２９２Ｊ／ｇの理論融解熱（ＰＰに関して１６５Ｊ／ｇ）で除算し、この量に１００を乗算することによって計算される（例えば、結晶化度％＝（Ｈｆ／２９２Ｊ／ｇ）×１００（ＰＥについて））。
【００８５】
別段記載されない限り、各ポリマーの融点（複数可）（Ｔｍ）は、第２の熱曲線から決定され、結晶化温度（Ｔｃ）は、第１の冷却曲線から決定される。
【００８６】
ゲル浸透クロマトグラフィー
クロマトグラフィーシステムは、Ｐｏｌｙｍｅｒ  ＬａｂｏｒａｔｏｒｉｅｓモデルＰＬ−２１０またはＰｏｌｙｍｅｒ  ＬａｂｏｒａｔｏｒｉｅｓモデルＰＬ−２２０のいずれかからなった。カラムおよびカルーセルコンパートメントを、１４０℃で操作した。カラムは、３つのＰｏｌｙｍｅｒ  Ｌａｂｏｒａｔｏｒｉｅｓ、１０ミクロンのＭｉｘｅｄ−Ｂカラムであった。使用した溶媒は、１，２，４トリクロロベンゼンであった。試料を、「５０ミリリットルの溶媒中に０．１グラムのポリマー」の濃度で調製した。試料を調製するために使用した溶媒は、「２００ｐｐｍのブチル化ヒドロキシトルエン（ＢＨＴ）」を含有した。試料を、１６０℃で２時間軽く撹拌することによって調製した。射出体積は１００マイクロリットルであり、流速は１．０ミリリットル／分であった。
【００８７】
ＧＰＣカラムセットのキャリブレーションを、２１の「狭い分子量分布ポリスチレン標準」を用い、６つの「カクテル」混合物に配置した５８０〜８，４００，０００ｇ／モルの範囲の分子量を用いて、個々の分子量間で少なくとも１０（ａ  ｄｅｃａｄｅ）離して実行した。標準を、Ｐｏｌｙｍｅｒ  Ｌａｂｏｒａｔｏｒｉｅｓ（Ｓｈｒｏｐｓｈｉｒｅ，ＵＫ）から購入した。ポリスチレン標準を、１，０００ｋｇ／ｍｏｌ以上の分子量に対して「５０ミリリットルの溶媒中に０．０２５グラム」、１，０００ｋｇ／ｍｏｌ未満の分子量に対して「５０ミリリットルの溶媒中に０．０５グラム」で調製した。ポリスチレン標準を、穏やかに撹拌しながら、摂氏８０度で３０分間溶解した。狭い標準混合物を、最初に流し、劣化を最小限に抑えるよう「最高分子量」成分を低下させる順で流した。ポリスチレン標準物質ピーク分子量を、以下、Ｍポリエチレン＝Ａ×（Ｍポリスチレン）Ｂの方程式を使用してポリエチレン分子量に変換し、式中、Ｍは分子量であり、Ａは０．４３１の値を有し、Ｂは１．０に等しい（Ｗｉｌｌｉａｍｓ  ａｎｄ  Ｗａｒｄ，Ｊ．Ｐｏｌｙｍ．Ｓｃ．，Ｐｏｌｙｍ．Ｌｅｔ．，６，６２１（１９６８）に記載される）。ポリエチレン等価分子量計算を、Ｖｉｓｃｏｔｅｋ  ＴｒｉＳＥＣソフトウェアバージョン３．０を使用して実行した。
【００８８】
動的機械分光法（ＤＭＳ）
小角振動せん断（溶融ＤＭＳ）を、窒素パージ下で、「２５ｍｍ平行板」を備えたＴＡ  Ｉｎｓｔｒｕｍｅｎｔｓ  ＡＲＥＳを使用して実行した。試料負荷から試験の開始までの時間を、全ての試料について５分に設定した。実験を、０．１〜１００ラジアン／秒の周波数範囲にわたって、１９０℃で実行した。歪み振幅を試料の応答に基づいて、１〜３％に調整した。応力応答を振幅および位相の観点から分析し、その分析から、貯蔵弾性率（Ｇ’）、損失弾性率（Ｇ”）、動的粘度η＊、およびタンデルタを計算した。動的機械分光法用の試験片は、「直径２５ｍｍ×厚さ３．３ｍｍ」の圧縮成形ディスクであり、１８０℃、１０ＭＰａの成形圧力で５分間形成され、次いで、冷却プラテン（１５〜２０℃）間で２分間急冷された。１００ラジアン／秒での粘度に対する０．１ラジアン／秒での粘度（１９０℃でのＶ０．１／Ｖ１００；「ＲＲ」とも称される）のレオロジー比を、記録した。
【００８９】
ムーニー粘度
インターポリマー（例えば、エチレン／α−オレフィン／ジエンインターポリマーまたはポリマーブレンド）のムーニー粘度（１２５℃でのＭＬ１＋４）を、ＡＳＴＭ  １６４６−０４に従って、１分の予熱時間および４分のローター操作時間で大型ローターを使用して測定した。この器具は、Ａｌｐｈａ  Ｔｅｃｈｎｏｌｏｇｉｅｓ  Ｍｏｏｎｅｙ  Ｖｉｓｃｏｍｅｔｅｒ  ２０００であった。
【００９０】
組成物（配合物）のムーニー粘度（１００℃でＭＬ１＋４）を、ＡＳＴＭ  １６４６−０４に従って、１分の予熱時間および４分のローター操作時間で大型ローターを使用して測定した。この器具は、Ａｌｐｈａ  Ｔｅｃｈｎｏｌｏｇｉｅｓ  Ｍｏｏｎｅｙ  Ｖｉｓｃｏｍｅｔｅｒ  ２０００であった。
【００９１】
ＥＰＤＭ組成物の分析および立体規則性（％ｍｍ）のための１３Ｃ  ＮＭＲ方法  
クロムアセチルアセトネート（緩和剤）中「０．０２５Ｍ」である「テトラクロロエタン−ｄ２／オルトジクロロベンゼンの５０／５０混合物」約「２．６ｇ」を、１０ｍｍのＮＭＲ管内の「０．２ｇの試料」に添加することによって、試料を調製した。試料を、チューブおよびその内容物を１５０℃に加熱することによって、溶解し、均質化した。データを、Ｂｒｕｋｅｒ  Ｄｕａｌ  ＤＵＬ高温ＣｒｙｏＰｒｏｂｅを備えた、Ｂｒｕｋｅｒ４００ＭＨｚ分光計を使用して収集した。データを、「データファイルごとに１６０回のスキャン」、１２０℃の試料温度で６秒のパルス繰り返し遅延を使用して取得した。取得を、２５，０００Ｈｚのスペクトル幅および３２Ｋデータポイントのファイルサイズを使用して実行した。実施例の各組成物のＮＭＲスペクトル分析を、以下の分析方法を使用して実行した。ＥＰＤＭ中に存在するモノマーの定量はまた、以下の方程式（１〜９）を使用して計算され得る。エチレンのモルの計算は、５５．０〜５．０ｐｐｍのスペクトル領域を１０００の積分単位に正規化する。正規化された積分面積の下の寄与は、ＥＮＢ炭素のうちの７つのみを占める。二重結合が高温で反応し得るため、１１１および１４７ｐｐｍのＥＮＢジエンピークは、計算から除外される。
【数１】
2021535255.tif 000002
【数２】
2021535255.tif 000003
【数３】
2021535255.tif 000004
【数４】
2021535255.tif 000005
【数５】
2021535255.tif 000006
【数６】
2021535255.tif 000007
【数７】
2021535255.tif 000008
【数８】
2021535255.tif 000009
【数９】
2021535255.tif 000010
【００９２】
プロピレン立体規則性％ｍｍの面積１３Ｃ  ＮＭＲ
ＥＰＤＭ試料の１３Ｃ  ＮＭＲスペクトル分析を使用して、立体規則性％ｍｍのレベルを定量した。ＮＭＲを、上記の「テトラクロロエタン−ｄ２／オルトジクロロベンゼンの５０／５０混合物」中で実行した。本発明のＥＰＤＭのＮＭＲスペクトル分析（上記を参照）は、「２１．３ｐｐｍ〜２２．０ｐｐｍのピーク面積％［ｒｍｍｒ、ｍｍｍｒ、ｍｍｍｍ］」を示し、典型的には、１９．５ｐｐｍ〜２２．０ｐｐｍの総積分面積の３．５％を超える。この領域におけるピーク応答は、典型的には、ＥＰＤＭに取り込まれているプロピレン立体規則性（％ｍｍ）のに関連する。同様の分析は、別の種類のエチレン／α−オレフィン／ジエンインターポリマーに対して行われることができる。スペクトルデータは、３０ｐｐｍでのＥＥＥ骨格（重合エチレンの３つ以上の繰り返し単位）を参照した。したがって、「ピーク面積％（２１．３ｐｐｍ〜２２．０ｐｐｍ）」＝｛［（２１．３ｐｐｍ〜２２．０ｐｐｍの面積）／（１９．５ｐｐｍ〜２２．０ｐｐｍの総積分面積）］×１００｝である。
【００９３】
実験
材料
この研究で使用された材料は、以下の表１および注記された構造に示す。ＰＭＸ−２００の粘度を２５℃で測定し、ＵＣＯＮ（商標）ＯＳＰ−４６０およびＰＡＲＡＬＵＸ（登録商標）６００１Ｒの粘度を４０℃で測定したことを留意されたい。
【表１】
2021535255.tif 000011
【００９４】
Ａ）組成物（吸収または配合ペレット）
Ｂ）代表的な手順
各組成物（対照ポリマーを除く）に関して、以下の表２に示すように、ポリマーペレット（約１０ポンド）に、二軸押出機で混合した油または溶融物を吸収させた。吸収プロセスを室温および大気圧で５分〜７２時間行った。吸収プロセスに関して、エラストマーペレットおよび油を一緒にビニール袋に入れ、振って、ペレットが油で均一にコーティングされるようにした。
【表２】
2021535255.tif 000012
【００９５】
Ｃ）組成物（ＴＰＯ）
代表的な手順
各組成物（ＴＰＯ）を、二軸押出機、すなわち、水浴およびストランドカッターを備えたＣｏｐｅｒｉｏｎ  ＺＳＫ−２５ｍｍ二軸押出機で混合した。試料の押出機構成および温度プロファイルを表３に示す。タルクを除くすべての成分をビニール袋で乾式ブレンドし、次に減量フィーダーを介してメインフィードスロートに供給した。タルクを、別個の粉末フィーダーを介してメインフィードスロートに供給した。
【表３】
2021535255.tif 000013
【表４】
2021535255.tif 000014
【００９６】
Ｄ）結果
射出成形
ＡＳＴＭ  Ｄ６３８タイプＩ引張棒をＴｏｙｏの射出成形機で射出成形した。さまざまな対照実験を介して成形部品の欠陥を確実に最小限に抑えるように、成形条件を最適化した。主要な射出成形設定を表５に表示する。
【表５】
2021535255.tif 000015
【００９７】
屈曲弾性率、１％秒、ｋｐｓｉ
屈曲弾性率を、射出成形されたタイプＩ引張棒およびＩＮＳＴＲＯＮ試験機を使用して、ＡＳＴＭＤ７９０に従って測定した。０．０５インチ／分の試験速度を選択した。５つの試験試料を測定し、平均を報告した。
【００９８】
アイゾット強度、ｋＪ／ｍ２（−２０℃、−１０℃、０℃、および１０℃）
ノッチ付きＩＺＯＤ試験をＡＳＴＭＤ２５６に従って実施した。試験片を「２．５インチ×０．５インチ×０．１２５インチ」の最終寸法になるように、射出成形したタイプＩ引張棒から打ち抜いた。試料に、０．１インチの深さの自動ノッチャーを使用して、試料の長さに沿って、中央で、厚さ方向にノッチを付けた。ノッチの半角は２２．５°であり、先端の曲率半径は０．０１インチであった。試料を２３＋／−２℃および５０＋／−１０％の相対湿度で少なくとも４０時間整えた。非周囲温度で試験した試料に関して、試験片を試験温度で最低１時間さらに整えた。ここでは、４つの温度（−２０℃、−１０℃、０℃、および１０℃）で試験を実施し、各温度を５回繰り返して、平均値を得た。
【００９９】
ＴＰＯ性能試験には本質的なバッチ間の変動があるため、異なるバッチから異なる時間に試験した場合、同じＴＰＯ配合には通常変動があることに留意されたい。したがって、以下に示す比較は、実験の同じバッチから作成および試験されたＴＰＯに対して行われる。
【０１００】
表６に、異なる種類の油で調製されたＴＰＯ組成物のメルトフローレートおよび剛性特性を示す。本発明の組成物（本発明ＳＣ１）が比較用の比較ＳＣＡと比較して実質的に改善されたＭＦＲをもたらすことが観察された。一方、シリコーン系油を添加すると、ＴＰＯ組成物の剛性がわずかに低下した。対照的に、ポリエーテル系（比較ＳＣＤ）およびパラフィン系（比較ＳＣＣ）の油を使用すると、溶融流動性が同レベルに改善するが、両方も剛性が低くなる。
【表６】
2021535255.tif 000016
【０１０１】
表７に示すように、ＴＰＯ組成物に０．５重量％の濃度のシリコーン油を有するＴＰＯ組成物（本発明ＳＣ２および本発明ＳＣ３）も、未改質ＴＰＯ（比較ＳＣＥ）と比較して実質的に改善された低温衝撃性能を提供し、特に、−１０℃でのアイゾット強度を参照されたい。この場合も、ＴＰＯ組成物の剛性は、シリコーン油の組み込みによって悪影響を受けなかった。対照的に、ＴＰＯ組成物の剛性および靭性は、シリコーン油を組み込むために使用される方法によって影響されないことも観察された。成分ＡとＢとを含む第１の組成物の「５分間の吸収（本発明２）」および「二軸配合（本発明３）」の両方が、同様のＴＰＯ組成物の剛性および低温衝撃性能をもたらす。
表７．ペレット吸収および二軸押出機配合を介して、ＴＰＯ配合物に０．５重量％のシリコーン油を組み込んだときのＴＰＯの屈曲剛性および衝撃強度。
【表７】
2021535255.tif 000017
【０１０２】
最後に、表８で、異なる粘度および異なる濃度を有するシリコーン油を含有するＴＰＯ組成物を比較した。超高分子量ＰＤＭＳ改質ＴＰＯ組成物を除いて、０．５重量％ＰＤＭＳで、０．５重量％の他のシリコーン油はすべて、ＴＰＯ組成物の低温靭性（特に０℃で）および溶融流動性を少なくともある程度改善することが分かった。逆に、ＴＰＯの耐擦傷性を改善させるために典型的に使用される超高分子量ＰＤＭＳは、ＴＰＯ組成物の低温靭性を低下させる傾向がある（比較ＳＣＦを参照されたい）。
【０１０３】
固定粘度（３５０ｃＳｔ）において、全体的にＴＰＯ組成物中０．２重量％〜１．０重量％の範囲の濃度を有するシリコーン油（シリコーン油およびエラストマーの重量に基づいて、１．０重量％〜５．０重量％；本発明ＳＣ２、本発明ＳＣ４、および本発明ＳＣ５）は、低温靭性（特に０℃で）もしくは溶融流動性のいずれか、またはそれらの両方の改善を少なくともある程度有することが観察された。これらの結果は、本発明の組成物が、提案された油の組成範囲で、ＴＰＯ組成物の流動剛性−靭性の改善されたバランスを提供することを示唆している。
【０１０４】
本発明の試料（本発明１〜７）のベースのエチレン／アルファ−オレフィンインターポリマーは対照（対照Ａ）と同じであったため、新しい組成物は、「より低密度およびより高メルトインデックス」のエチレン／アルファ−オレフィンインターポリマーを含有する組成物と比較して、ペレットの取り扱いに利点を提供すると予想されるが、これは、本発明の組成物を使用して「良好な低温衝撃性能を備えた良好なＭＦＲ  ＴＰＯ組成物」を達成し、より低密度およびより高いメルトインデックスのインターポリマーを使用することに起因する粘着性があるペレットの状態を回避して、同じ「良好な低温衝撃性能を備えたＭＦＲ組成物」を達成することができるためである。
表８：ＴＰＯ配合物に、シリコーン油／超高分子量ＰＤＭＳの異なる濃度および異なる粘度を組み込んだときの、ＴＰＯの屈曲剛性、溶融流動性、および衝撃強度。
【表８】
2021535255.tif 000018
【国際調査報告】
2021535255.tif 000019
2021535255.tif 000020